(57)【要約】【目的】圧延条件を最適化することにより、圧延時の割れを抑制しつつ、底面集合組織の分散化を図り、室温での延性に優れ、且つ、機械的性質の異方性が低減されたＣａ含有Ｍｇ合金圧延材を提供すること。【解決手段】Ｃａ含有Ｍｇ合金を溶体化処理した後、該Ｃａ含有Ｍｇ合金の融点（液相線）をＴｍ（℃）としたときに、圧延温度を０．５５×Ｔｍ（℃）〜０．７５×Ｔｍ（℃）とし、且つ、１パス当たりの圧下率を５〜２０％として、全圧下率が５０％以上となるように前記Ｃａ含有Ｍｇ合金を複数回圧延することにより、圧延方向の０．２％耐力と垂直方向の０．２％耐力との比（圧延方向の０．２％耐力／垂直方向の０．２％耐力）が９／１０〜１０／９であることを特徴とするＣａ含有Ｍｇ合金圧延材。【選択図】図４
2009079271.tif 000002
【特許請求の範囲】
【請求項１】
圧延方向の０．２％耐力と垂直方向の０．２％耐力との比（圧延方向の０．２％耐力／垂直方向の０．２％耐力）が９／１０〜１０／９であることを特徴とするＣａ含有Ｍｇ合金圧延材。
【請求項２】
Ｃａ含有Ｍｇ合金を溶体化処理した後、該Ｃａ含有Ｍｇ合金の融点（液相線）をＴｍ（℃）としたときに、圧延温度を０．５５×Ｔｍ（℃）〜０．７５×Ｔｍ（℃）とし、且つ、１パス当たりの圧下率を５〜２０％として、全圧下率が５０％以上となるように前記Ｃａ含有Ｍｇ合金を複数回圧延することにより、圧延方向の０．２％耐力と垂直方向の０．２％耐力との比（圧延方向の０．２％耐力／垂直方向の０．２％耐力）が９／１０〜１０／９であることを特徴とするＣａ含有Ｍｇ合金圧延材。
【請求項３】
質量％で、Ｃａ：０．１〜０．５％を含有することを特徴とする請求項１又は２に記載のＣａ含有Ｍｇ合金圧延材。
【請求項４】
質量％で、Ｃａ：０．１〜０．５％、Ａｌ：２．５〜７．５％、Ｚｎ：０．５０〜１．５％、Ｍｎ：０．１５〜０．４０％、Ｆｅ：０．０３％以下、Ｓｉ：０．１０％以下、Ｃｕ：０．１０％以下、及び、Ｎｉ：０．００５％以下を含有し、残部がＭｇ及び不可避的不純物からなることを特徴とする請求項１又は２に記載のＣａ含有Ｍｇ合金圧延材。
【発明の詳細な説明】
【技術分野】
【０００１】
本発明は、Ｃａ含有Ｍｇ合金圧延材に関し、更に詳しくは、難加工なＣａ含有Ｍｇ合金の割れを回避しつつ集合組織の分散化を図ることにより、機械的性質を確保できるＣａ含有Ｍｇ合金圧延材に関する。
【背景技術】
【０００２】
Ｍｇ合金は、軽量であるため、携帯用電子機器・ノートパソコン等の筐体等に使用されているが、圧延性・加工性が悪いという問題がある。また、Ｍｇ合金を自動車や構造用部品に応用するには、高強度化を図る必要がある。
そこで、成形性・加工性・機械的強度等の改善を目的として従来より種々の提案がなされている。
【０００３】
例えば、Ｍｇ合金は結晶粒微細化により強度や延性が向上するため、結晶粒微細化を図るには圧延可能な条件内において、できるだけ低温で圧下率を高めた圧延方法（低温・大圧下圧延）を採用すればよいことが知られている。
【０００４】
また、特許文献１には、双ロール鋳造装置を用いてマグネシウム合金ストリップを鋳造するときに、該ストリップの厚さと温度を制御して、これを所望の微細組織とし、これに均質化熱処理、圧延、焼鈍を行うマグネシウム合金薄板の圧延方法が開示されている。同文献には、適切な微細組織を得ることにより、その後の圧延及び焼鈍を容易にできる点が開示されている。
【特許文献１】特表２００６−５１３８６４
【発明の開示】
【発明が解決しようとする課題】
【０００５】
ところで、溶解したマグネシウム合金は大気と接触すると激しく反応し、燃焼する。そのため、大気中の酸素との接触を遮断するシールドガスとして一般的に六フッ化硫黄(ＳＦ６)ガスが主に使用されている。しかしながら、ＳＦ６ガスは、地球温暖化ガスであるため、その使用が規制される方向にある。そこで、ＳＦ６ガスを使用しなくて済むＭｇ合金としてＭｇ合金にＣａを添加したＣａ含有Ｍｇ合金が注目されている。Ｃａは、Ｍｇ合金溶湯の表面に緻密な酸化膜を形成し、その酸化膜がシールドとなって、ＳＦ６ガスの代わりになるからである。
【０００６】
しかしながら、Ｃａ含有Ｍｇ合金は、Ａｌ−Ｃａ系化合物に起因して圧延加工性、機械的性質の低下が生じるという問題がある。すなわち、Ｃａ含有Ｍｇ合金に対して、従来のＭｇ合金に対して行っていた圧延方法をそのまま適用すると、加工が不可能であるか、可能な場合においてもエッジ部の割れが大きく、歩留まりの著しい低下が生じるという問題がある。
従って、Ｃａ含有Ｍｇ合金の成形性や機械的性質を確保するためには、圧延時の割れを回避しつつ、再結晶、集合組織を制御することが有効であるが、かかる技術は未だ報告されていない。
【０００７】
本発明は、上記事情に鑑みてなされたものであり、その目的は、圧延条件を最適化することにより、圧延時の割れを抑制しつつ、底面集合組織の分散化を図り、室温での延性に優れ、且つ、機械的性質の異方性が低減されたＣａ含有Ｍｇ合金圧延材を提供することにある。
【課題を解決するための手段】
【０００８】
上記課題を解決するために、本発明に係るＣａ含有Ｍｇ合金圧延材は、圧延方向の０．２％耐力と垂直方向の０．２％耐力との比（圧延方向の０．２％耐力／垂直方向の０．２％耐力）が９／１０〜１０／９であることを要旨とする。
【０００９】
あるいは、本発明に係る他のＣａ含有Ｍｇ合金圧延材は、Ｃａ含有Ｍｇ合金を溶体化処理した後、該Ｃａ含有Ｍｇ合金の融点（液相線）をＴｍ（℃）としたときに、圧延温度を０．５５×Ｔｍ（℃）〜０．７５×Ｔｍ（℃）とし、且つ、１パス当たりの圧下率を５〜２０％として、全圧下率が５０％以上となるように前記Ｃａ含有Ｍｇ合金を複数回圧延することにより、圧延方向の０．２％耐力と垂直方向の０．２％耐力との比（圧延方向の０．２％耐力／垂直方向の０．２％耐力）が９／１０〜１０／９であることを要旨とする。
【００１０】
そして、上記いずれの場合においても、前記Ｃａ含有Ｍｇ合金圧延材は、
（１）質量％で、Ｃａ：０．１〜０．５％を含有するもの、あるいは、
（２）質量％で、Ｃａ：０．１〜０．５％、Ａｌ：２．５〜７．５％、Ｚｎ：０．５０〜１．５％、Ｍｎ：０．１５〜０．４０％、Ｆｅ：０．０３％以下、Ｓｉ：０．１０％以下、Ｃｕ：０．１０％以下、及び、Ｎｉ：０．００５％以下を含有し、残部がＭｇ及び不可避的不純物からなるもの、
であればよい。
【発明の効果】
【００１１】
本発明に係るＣａ含有Ｍｇ合金圧延材は、圧延方向の０．２％耐力と垂直方向の０．２％耐力との比（圧延方向の０．２％耐力／垂直方向の０．２％耐力）が９／１０〜１０／９であるため、室温での延性に優れ、且つ、機械的性質の異方性が低減されているという効果がある。
【００１２】
更に、本発明に係るＣａ含有Ｍｇ合金圧延材は、圧延条件が最適化されているため、圧延時の割れを抑制しつつ、底面集合組織の分散化が図られている。そのため、室温での延性に優れ、且つ、機械的性質の異方性が低減されているという効果がある。
【発明を実施するための最良の形態】
【００１３】
以下に図面を参照して本発明の一実施形態について詳細に説明する。
（成分元素）
まず、本発明の一実施形態に係るＣａ含有Ｍｇ合金圧延材の成分元素について説明する。本発明の一実施形態に係るＣａ含有Ｍｇ合金圧延材は、必須添加元素として、ベースとなるＭｇのほか、質量％で、Ｃａ：０．１〜０．５％、Ａｌ：２．５〜７．５％、Ｚｎ：０．５０〜１．５％、Ｍｎ：０．１５〜０．４０％を含有し、Ｆｅ：０．０３％以下、Ｓｉ：０．１０％以下、Ｃｕ：０．１０％以下、及び、Ｎｉ：０．００５％以下と該各成分量を抑え、残部が上記のベースとなるＭｇ及び不可避的不純物からなる。
【００１４】
Ｃａを、質量％で、０．１〜０．５％含有させたのは、防燃性及び圧延加工性を確保するためである。圧延加工性向上の観点によるものである。Ｃａを含有させると、Ｃａが酸化反応してＭｇ合金溶湯の表面に緻密な酸化膜を形成し、大気との接触を防いで防燃性を確保するためのシールド層となる。そこで、Ｃａ量は、質量％で、その効果が得られる０．１％を下限とした。従って、Ｃａを含有させたことで、シールドガスとして排出量規制の方向にある温暖化ガスであるＳＦ６ガスを使用する必要がない。一方、Ｃａ量が多すぎると圧延加工性が極めて悪くなるため、Ｃａ量は、質量％で、０．５％を上限とした。
【００１５】
Ａｌは、強度並びに耐食性の向上のために添加する。Ａｌ量は、質量％で、２．５〜７．５％が望ましく、析出硬化による高強度化並びに圧延加工性の観点からすれば、質量％で、５．０〜７．５％がより好ましい。Ａｌ量の上限を質量％で、７．５％としたのは、７．５％を超えると圧延加工性の低下が生じることがあるからである。
【００１６】
Ｚｎは、Ａｌ同様に強度向上に寄与する。Ｚｎ量は、質量％で、０．５０〜１．５％が望ましい。その理由は、Ｚｎ量が、質量％で、０．５０％未満では強度向上の効果がなく、また、質量％で、１．５％を超えると圧延加工性の低下が生じることがあるからである。
【００１７】
Ｍｎは、Ａｌと化合物を形成し、その中へＦｅ、Ｎｉ、Ｃｒを固溶し、耐食性を改善する。そのため、Ｍｎ量は、質量％で、０．１５〜０．４０％が望ましい。その理由は、Ｍｎ量が、質量％で、０．１５％未満では耐食性が低下し、０．４０％を超えると圧延加工性の低下が生じることがあるからであるからである。
【００１８】
Ｆｅ、Ｓｉ、Ｃｕ、Ｎｉは耐食性を著しく損なうため、Ｆｅ：０．０３％以下、Ｓｉ：０．１０％以下、Ｃｕ：０．１０％以下、及び、Ｎｉ：０．００５％以下に規制する。
【００１９】
次に、本発明の一実施形態に係るＣａ含有Ｍｇ合金の圧延方法について説明する。
（１）鋳塊作製
まず、上記の成分元素を含有するＣａ含有Ｍｇ合金を溶解鋳造して鋳塊を作製する。
【００２０】
（２）溶体化処理
次に、その鋳塊を溶体化処理（固溶温度領域まで加熱保持）する。これは、加工性を低下させる第二相(β相、Ｍｇ17Ａｌ12、ＡｌとＭｇの金属間化合物)を固溶させるためである。
【００２１】
（３）圧延
次に、その鋳塊を加熱し、圧延を実施する。圧延は、その鋳塊の融点（液相線）の温度をＴｍ（℃）（以下単に「Ｔｍ（℃）」ともいう。Ｔｍ（℃）は示差熱分析試験での測定値）とすると、圧延温度を０．５５×Ｔｍ（℃）〜０．７５×Ｔｍ（℃）とし、且つ、１パス当たりの圧下率を５〜２０％として、全圧下率が５０％以上になるように実施するとよい。そして、圧延中に圧延温度がこの温度範囲より下がった場合には、その鋳塊を再加熱して上記圧延温度の範囲にするとよい。
例えば、Ｃａを、質量％で、０．１３％含有したＭｇ合金（以下単に「０．１３％Ｃａ含有Ｍｇ合金」という）や、Ｃａを０．４５％含有したＭｇ合金（以下単に「０．４５％Ｃａ含有Ｍｇ合金」という）を圧延する場合、融点（液相線）が約６１０℃であるため、圧延温度を３３５．５℃〜４５７．５℃とするとよい。
【００２２】
ここで、「圧延温度を０．５５×Ｔｍ（℃）〜０．７５×Ｔｍ（℃）」とするのは、これより温度が低すぎると圧延時に顕著な割れが発生したり、底面集合組織の分散化が図れないためであり、温度が高すぎると結晶粒が粗大化するためである。
また、「１パス当たりの圧下率を５〜２０％」とするのは、圧下率が低すぎると十分に再結晶せずに混粒組織となるからであり、圧下率が高すぎると割れ発生の原因になるからである。
【００２３】
以上の圧延方法を実施することにより、本発明の一実施形態に係るＣａ含有Ｍｇ合金圧延材が得られる。  
【００２４】
（作用効果）
本発明の一実施形態に係るＣａ含有Ｍｇ合金圧延材は、圧延条件が最適化されているため、圧延時の割れが抑制され、底面集合組織の分散化がなされる。従って、このＣａ含有Ｍｇ合金圧延材は、室温での延性に優れ、且つ、機械的性質の異方性が低減されている。例えば、本発明の一実施形態に係るＣａ含有Ｍｇ合金圧延材は、圧延方向の０．２％耐力と垂直方向の０．２％耐力との比（圧延方向の０．２％耐力／垂直方向の０．２％耐力）が９／１０〜１０／９である。
【実施例】
【００２５】
まず、基礎的調査を行ったので、これについて説明する。
（基礎的調査）
（１）絞り値測定
表１に示した０．１３％Ｃａ含有Ｍｇ合金、０．４５％Ｃａ含有Ｍｇ合金、及び、Ｃａ無添加Ｍｇ合金（合金名：ＡＺ６１）の鋳塊を準備し、これらに溶体化処理を施した後、直径６ｍｍ，平行部長さ９０ｍｍに加工し、絞り値測定で用いる試験片とした。
【００２６】
【表１】
2009079271.tif 000003
【００２７】
そして、各試験片を高温高速引張試験に供した。試験条件は、温度２５０〜４２５℃、クロスヘッド速度５０．８ｍｍ／ｓ一定とし、各試験片の破断後の絞り値を測定した。尚、絞り値は、試験前断面積＝Ａ０、破断部断面積＝Ａとすると、「絞り値＝（Ａ０−Ａ）／Ａ０×１００（％）」で表される。
【００２８】
その結果を図１に示す。同図は、高温高速引張試験で測定された各試験片の絞り値と温度との関係を示す。同図によれば、Ｃａ無添加Ｍｇ合金（ＡＺ６１）は、約３５０℃以上の温度域において、絞りが５０％を超えたが、０．１３％Ｃａ含有Ｍｇ合金及び０．４５％Ｃａ含有Ｍｇ合金は、絞り値が著しく低くなった。これらのＣａ含有Ｍｇ合金は、図示を省略するが、Ａｌ−Ｃａ系化合物が溶体化処理を行っても粗大に存在するためである。
もっとも、各試験片について各温度域による絞り値の違いを比較すると、絞りが比較的高く加工性が良好といえるのは、いずれの試験片も３３５℃以上の温度であったことから、実際に圧延を実施するとしたならば、３３５℃以上での実施が有効であるとの目安をつけることができた。
【００２９】
（２）再結晶粒径の測定
表１に示した０．１３％Ｃａ含有Ｍｇ合金の鋳塊を準備し、これに溶体化処理を施した後、φ１５ｍｍ×２２．５ｍｍの円柱形状に加工したものを均一圧縮試験で用いる試験片とした。
【００３０】
均一圧縮試験は、加熱温度、加工条件、保持時間、冷却速度が制御可能な５０ｔｏｎｆ油圧プレスを用いて行い、試験条件をひずみ速度６．０ｓ−１，ひずみε＝０．２，ε＝０．４，試験温度３００〜４００℃とした。この試験条件下で試験片を均一圧縮変形させた後、３００〜４００℃×０．１〜３００ｓにおいて恒温保持し、水冷によって組織を凍結した。そして、その試験片のミクロ組織を観察し、再結晶粒径を測定した。
【００３１】
その結果を図２に示す。同図は、測定したその試験片の再結晶粒径と保持時間との関係を示す。同図（ａ）がε＝０．２（真歪）を与えたときのものであり、同図（ｂ）がε＝０．４（真歪）を与えたときのものである。尚、真歪εは、圧延での１パス当たりの圧下率をＸとすると、ε＝ｌｎ（Ｘ＋１）である。
【００３２】
同図（ａ）（ｂ）より、再結晶粒の成長挙動は保持時間が３００秒以降の粒成長速度が極めて遅く、また同一温度条件においてひずみ増加にともない結晶粒成長速度が低下する。以上の結果から、大圧下圧延ほど１パスあたりの結晶粒微細化効果は大きい。また一方で、結晶粒成長速度が非常に遅いことから、小圧下、多パス圧延工程においても結晶粒微細化が可能であると考えられる。つまり、同一累積圧下率条件においては、平均結晶粒径の１パスあたりの圧下率に対する依存性は小さいものと推測される。そこで、Ｃａ含有Ｍｇ合金の圧延方法の指針としては、その圧延加工性が非常に低いことを考慮し、特に、小圧下・多パス圧延が有効であると考えられる。
【００３３】
次に、本発明の実施例及び比較例について説明する。尚、Ｃａ含有Ｍｇ合金についての例が実施例であり、Ｃａ無添加Ｍｇ合金についての例が比較例である。
【００３４】
（Ｃａ含有Ｍｇ合金圧延材、Ｃａ無添加Ｍｇ合金圧延材の作製）
表１のうち、０．１３％Ｃａ含有Ｍｇ合金については、これを溶解鋳造して、１４０ｍｍ×５５０ｍｍ×１４５０ｍｍのサイズの鋳塊を作製し、これを４２５℃（共晶温度直下）×２４時間にて溶体化処理した。
溶体化処理後、０．１３％Ｃａ含有Ｍｇ合金の鋳塊を圧延開始温度４００℃に加熱し、１パス当たり１０〜２０％の圧下率で板厚１０ｍｍになるまで複数回圧延を実施した。圧延時においては、圧延温度を常時監視して温度が３３５℃よりも下がった場合には再加熱した。
圧延後、１０ｍｍ（板厚）×２００ｍｍ（板幅）×１３０ｍｍ（板長さ）の板形状試料を切り出して、４２５℃×３時間の中間焼鈍を施した。中間焼鈍は、加工組織の回復（ひずみの解放）を図るために実施した。
【００３５】
【表２】
2009079271.tif 000004
【００３６】
表１のうち、０．４５％Ｃａ含有Ｍｇ合金、及び、Ｃａ無添加Ｍｇ合金については、これら各鋳塊から１０ｍｍ（板厚）×２００ｍｍ（板幅）×１３０ｍｍ（板長さ）の板形状試料を切り出して、４２５℃×２４時間にて溶体化処理した。
【００３７】
次に、以下の手順で圧延を実施した。すなわち、
（１）各組成の各板形状試料（１０ｍｍ厚）をそれぞれについて３００℃及び４００℃に加熱保持し、その温度で２０分保持した後、
（２）１パス当たり１０％〜４０％の圧下率で圧延し、
（３）その板形状試料（１０ｍｍ厚）が２ｍｍ厚になるまで上記（１）〜（２）を繰返し行った（全圧下率８０％）。
【００３８】
以上の手順により、
（１）板厚２ｍｍの０．１３％Ｃａ含有Ｍｇ合金圧延材（３００℃圧延材及び４００℃圧延材）、
（２）板厚２ｍｍの０．４５％Ｃａ含有Ｍｇ合金圧延材（３００℃圧延材及び４００℃圧延材）、及び、
（３）板厚２ｍｍのＣａ無添加Ｍｇ合金圧延材（３００℃圧延材及び４００℃圧延材）を得た。
尚、以降の説明においては、特に定義する場合を除き、
（１）「０．１３％Ｃａ含有Ｍｇ合金圧延材」とは、以上の手順により得た「板厚２ｍｍの０．１３％Ｃａ含有Ｍｇ合金圧延材」をいい、
（２）「０．４５％Ｃａ含有Ｍｇ合金圧延材」とは、以上の手順により得た「板厚２ｍｍの０．４５％Ｃａ含有Ｍｇ合金圧延材」をいい、
（３）「Ｃａ無添加Ｍｇ合金圧延材」とは、以上の手順により得た合金名がＡＺ６１である「板厚２ｍｍのＣａ無添加Ｍｇ合金圧延材」、又は、後述する合金名がＡＺ３１であるＣａを添加していないＭｇ合金圧延材をいう。
【００３９】
（圧延材の外観・エッジ割れ長さ）
図４は、０．１３％Ｃａ含有Ｍｇ合金圧延材（３００℃圧延材及び４００℃圧延材）の外観写真である。同図は、その上段が４００℃圧延材で左から順に１パス当たりの圧下率を１０％、２０％、４０％としたものであり、その下段が３００℃圧延材で左から順に１パス当たりの圧下率を１０％、２０％としたものである。尚、全圧下率はいずれも８０％である。
同図上段と同図下段とを比べると、３００℃圧延材は、圧下率が低くてもエッジ割れが顕著に生じたが、４００℃圧延材は、２０％以下の小圧下工程ではエッジ割れがほぼ抑制されていた。従って、高温（４００℃）・小圧下（圧下率２０％以下）で複数回圧延（多パス）を実施することにより、エッジ割れがほぼ抑制されることがわかった。
【００４０】
図５に、０．１３％Ｃａ含有Ｍｇ合金圧延材（４００℃圧延材）、０．４５％Ｃａ含有Ｍｇ合金圧延材（４００℃圧延材）、及び、Ｃａ無添加Ｍｇ合金圧延材（４００℃圧延材）の圧延時に生じたエッジ割れ長さと、１パス当たりの圧下率との関係を示す。
同図によれば、Ｃａ含有Ｍｇ合金圧延材は、加工性が非常に乏しいので、いずれもＣａ無添加Ｍｇ合金圧延材に比べて、圧下率２０％におけるエッジ割れ長さが比較的長かった。
また、０．１３％Ｃａ含有Ｍｇ合金圧延材は、１パス当たりの圧下率が２０％を超えると割れが著しく生じることがわかる。しかし、１パス当たりの圧下率が２０％以下であればエッジ割れがある程度抑制されることがわかる。また、圧下率が１０％であれば、加工性が非常に良いＣａ無添加Ｍｇ合金圧延材と比較してもエッジ割れ長さに差がなかった。
一方、０．４５％Ｃａ含有Ｍｇ合金圧延材は、１パス当たりの圧下率が２０％を超えると割れが著しく生じることがわかるが、１パス当たりの圧下率が２０％以下の場合は、エッジ割れがある程度抑制される傾向があると考えられる。
従って、図４及び図５から、圧延温度４００℃で１パス当たりの圧下率を２０％以下として複数回圧延すれば、割れ抑制がなされると考えられる。
【００４１】
（ミクロ組織）
０．１３％Ｃａ含有Ｍｇ合金圧延材（３００℃圧延材及び４００℃圧延材）を対象として３００℃，３５０℃，４００℃でそれぞれ３０分保持の焼鈍を施した。そして、これらを対象として光学顕微鏡によるミクロ組織観察、ＥＢＳＰによる集合組織解析を実施した。図６に、その０．１３％Ｃａ含有Ｍｇ合金圧延材のその焼鈍後の光学顕微鏡によるミクロ組織写真を示す。同図によれば、３００℃圧延材の方が４００℃圧延材よりも結晶粒径が微細化されていることがわかる。
【００４２】
図７（ａ）は、０．１３％Ｃａ含有Ｍｇ合金圧延材（３００℃圧延材及び４００℃圧延材）の焼鈍後の平均結晶粒径と、１パス当たりの圧下率との関係を示したグラフであり、同図（ｂ）は、０．４５％Ｃａ含有Ｍｇ合金圧延材（４００℃圧延材）の圧延まま材及び焼鈍後の平均結晶粒径と、１パス当たりの圧下率との関係を示したグラフである。
同図（ａ）（ｂ）によれば、１パス当たりの圧下率の大小が平均結晶粒径に与える影響は小さいことが確認できた。すなわち、１パス当たりの圧下率として２０％以下の低い圧下率を採用してパス回数が増えても、１パス当たりの圧下率として４０％を採用したときと結果的に得られる結晶粒径には大差がないことが確認できた。すなわち、小圧下率（２０％以下）でも多パス圧延（複数回圧延）とすればよいことが確認できた。
【００４３】
（引張試験１）
０．１３％Ｃａ含有Ｍｇ合金圧延材（３００℃圧延材及び４００℃圧延材）を３００℃，３５０℃，４００℃で３０分焼鈍した後、これらを試験片として室温において引張試験（ＪＩＳ Ｚ ２２４１）を行った。試験条件は、クロスヘッド速度２０ｍｍ／分で一定とした。図８にその結果を示す。同図は、０．２％耐力及び引張強さをそれぞれ熱処理温度（焼鈍温度）との関係で示したグラフである。同図では、丸印（●・○）が３００℃圧延材、四角印（■・□）が４００℃圧延材を対象としていることを示し、黒塗印（●・■）がＲＤ方向（圧延方向）、白抜印（○・□）がＴＤ方向（垂直方向）の引張試験結果であることを示す。
４００℃圧延材と３００℃圧延材とを比べると、４００℃圧延材は、結晶粒径が３００℃圧延材よりも粗大である（図６参照）にも係わらず、高延性が得られ、０．２％耐力の異方性が特に低減されている。０．２％耐力の異方性が特に低減されている点については、４００℃圧延材及び３００℃圧延材のうち、３５０℃で焼鈍したものを対象に測定したＲＤ方向及びＴＤ方向の０．２％耐力から明らかである。破断伸びについても同様の傾向が見られた。引張強さは、３００℃圧延材の方が４００℃圧延材より若干高いが殆ど同程度だった。４００℃圧延材は３００℃圧延材よりも結晶粒が粗大化しているにもかかわらず、このような結果になったのは、４００℃圧延材は、圧延時に非底面すべりが３００℃圧延材よりも活発に生じるため、底面集合組織が分散したためである。
【００４４】
（ＥＢＳＰによる集合組織解析）
０．１３％Ｃａ含有Ｍｇ合金圧延材（３００℃圧延材及び４００℃圧延材）に３５０℃で３０分保持の焼鈍を施した。図９に、０．１３％Ｃａ含有Ｍｇ合金圧延材（３００℃圧延材及び４００℃圧延材）の圧延まま材（焼鈍せず）と、その焼鈍後のものとを対象として実施したＥＢＳＰによる集合組織解析写真を示す。ＥＢＳＰによる測定は、測定範囲を２００μｍ（幅方向）×３００μｍ（圧延方向）、ビームステップ間隔を１μｍとして実施した。
同図によれば、いずれの圧延条件においても底面集合組織を形成し、焼鈍後もそれが維持されていることがわかる。しかしながら、同図の（０００１）極点図を比較してみると、４００℃圧延材は３００℃圧延材に比べ、底面集合組織の集積が分散し、ダブルピークを形成した。真ん中に二つの点が存在し、３００℃圧延材に比べて底面集合組織の集積が分散していることがわかった。これは、圧延温度４００℃で１パス当たり２０％の圧下率で複数回圧延を行ったため、非底面すべり系の活動がより活発になったためである。
【００４５】
図１０は、シュミット因子と、そのシュミット因子の値になる粒子の割合との関係を示すグラフである。シュミット因子は、変形のし易さを表す数値であり、最大０．５までの値をとり、高い値の方が変形がしやすい。３００℃圧延材は、シュミット因子が比較的小さい値の方に偏っている傾向があるが、４００℃圧延材は、シュミット因子の小さい値の方への偏りが少なく、全体的な分布がより平滑化されている。また、４００℃圧延材のＲＤ方向の平均値とＴＤ方向の平均値との比又はそれらの差は、それぞれ、３００℃圧延材のそれらの比又は差よりも小さい。従って、４００℃圧延材は、３００℃圧延材に比べて変形に異方性が少なく等方的であることがシュミット因子によっても裏付けられた。
これらはいずれも、圧延温度４００℃で１パス当たり２０％の圧下率で複数回圧延することにより、底面集合組織が分散化したことによるものである。
【００４６】
（引張試験２）
図１１は、０．４５％Ｃａ含有Ｍｇ合金圧延材（４００℃圧延材）、Ｃａ無添加Ｍｇ合金圧延材（４００℃圧延材）（合金名：ＡＺ６１）、表３に示すＣａ無添加Ｍｇ合金圧延材（合金名：ＡＺ３１）を対象に引張試験（ＪＩＳ Ｚ ２２４１）を行い、引張強さと伸びとの関係を示したグラフである。尚、ＡＺ３１からなるＣａ無添加Ｍｇ合金圧延材は、ＡＺ６１からなるＣａ無添加Ｍｇ合金圧延材と同様の手順で作製した。
【００４７】
【表３】
2009079271.tif 000005
同図によれば、圧延温度４００℃で１パス当たり２０％の圧下率で複数回圧延した０．４５％Ｃａ含有Ｍｇ合金は、引張強さがＡＺ６１より若干劣るが、伸びがＡＺ３１やＡＺ６１とほぼ同等であり、Ｃａを添加していても、引張強さと伸びの関係がＣａ無添加材に遜色ないことが確認できた。従って、圧延温度４００℃で１パス当たりの圧下率を２０％以下にして複数回圧延すると、良好な機械的特性が得られることがわかった。
【００４８】
以上、本発明の一実施形態について説明したが、本発明は上記実施の形態に何ら限定されるものではない。
【産業上の利用可能性】
【００４９】
本発明の一実施形態に係るＣａ含有Ｍｇ合金圧延材によれば、ＳＦ６ガスを使用しなくてもよいため、環境に優しく、鉄鋼メーカー及び関連メーカーにとって産業上利用価値が極めて高い。
【図面の簡単な説明】
【００５０】
【図１】試験片の加工性を確認するために行った基礎的調査における高温高速引張試験の結果を示すグラフである。
【図２】基礎的調査における均一圧縮試験に供した試験片の再結晶粒径と、保持時間との関係を示すグラフである。
【図３】二段圧延機の概略構成を示す図である。
【図４】本発明の一実施形態に係る０．１３％Ｃａ含有Ｍｇ合金圧延材の外観写真である。
【図５】本発明の一実施形態に係る０．１３％Ｃａ含有Ｍｇ合金圧延材、０．４５％Ｃａ含有Ｍｇ合金、及び、Ｃａ無添加Ｍｇ合金圧延材の圧延時に生じたエッジ割れ長さと、１パス当たりの圧下率との関係を示すグラフである。
【図６】０．１３％Ｃａ含有Ｍｇ合金圧延材の光学顕微鏡によるミクロ組織写真である。
【図７】Ｃａ含有Ｍｇ合金圧延材の平均結晶粒径と、１パス当たりの圧下率との関係を示したグラフである。
【図８】０．１３％Ｃａ含有Ｍｇ合金圧延材の０．２％耐力及び引張強さをそれぞれ熱処理温度（焼鈍温度）との関係で示したグラフである。
【図９】０．１３％Ｃａ含有Ｍｇ合金圧延材（３００℃圧延材及び４００℃圧延材）の圧延まま材（焼鈍せず）と、その焼鈍後のものとを対象として実施したＥＢＳＰによる集合組織解析写真である。
【図１０】シュミット因子と、そのシュミット因子の値になる粒子の割合との関係を示すグラフである。
【図１１】０．４５％Ｃａ含有Ｍｇ合金圧延材、Ｃａ無添加Ｍｇ合金圧延材（合金名：ＡＺ３１及びＡＺ６１）の引張強さと伸びとの関係を示すグラフである。
【図１】
2009079271.tif 000006
【図２】
2009079271.tif 000007
【図３】
2009079271.tif 000008
【図４】
2009079271.tif 000009
【図５】
2009079271.tif 000010
【図６】
2009079271.tif 000011
【図７】
2009079271.tif 000012
【図８】
2009079271.tif 000013
【図９】
2009079271.tif 000014
【図１０】
2009079271.tif 000015
【図１１】
2009079271.tif 000016